(57)【特許請求の範囲】
【請求項１】
（Ａ）ヒドロキシスチレン単位の含有率が６５〜９０モル％であるヒドロキシスチレン／スチレン共重合体およびヒドロキシスチレン単位の含有率が６５〜９０モル％であるヒドロキシスチレン／α−メチルスチレン共重合体から選ばれる少なくとも１種の共重合体を含有するアルカリ可溶性樹脂、
（Ｂ）ジフェニル−４−ヒドロキシフェニルスルホニウムトリフルオロメタンスルホネート、ビス（４−フルオロフェニル）−４−ヒドロキシフェニルスルホニウムトリフルオロメタンスルホネートおよびジフェニル−４−ヒドロキシフェニルスルホニウムトルエンスルホネートからなる群から選ばれる少なくとも１種の化合物からなる感放射線性酸発生剤、並びに
（Ｃ）Ｎ−(アルコキシメチル)グリコールウリル化合物を含有する架橋剤
を含有することを特徴とするネガ型感放射線性樹脂組成物。
【請求項２】
前記の（Ｂ）成分がジフェニル−４−ヒドロキシフェニルスルホニウムトリフルオロメタンスルホネートおよびジフェニル−４−ヒドロキシフェニルスルホニウムトルエンスルホネートからなる群から選ばれる少なくとも１種の化合物からなる感放射線性酸発生剤である請求項１に記載のネガ型感放射線性樹脂組成物。
【発明の詳細な説明】
【０００１】
【発明の属する技術分野】
本発明は、感放射線性樹脂組成物に関わり、さらに詳しくは、遠紫外線、Ｘ線あるいは荷電粒子線の如き放射線を用いる微細加工に好適な化学増幅型ネガ型レジストとして有用なネガ型感放射線性樹脂組成物に関する。
【０００２】
【従来の技術】
集積回路素子の製造に代表される微細加工の分野においては、より高い集積度を得るために、リソグラフィーにおける加工サイズの微細化が急速に進行しており、近年では、線幅０．２５μｍ以下の微細加工を安定的に行なうことのできる技術が必要とされている。そのため、用いられるレジストについても、０．２５μｍ以下の微細パターンを高精度に形成できることが求められており、その観点から、より波長の短い放射線を利用したリソグラフィーが検討されている。
【０００３】
このような短波長の放射線としては、ＫｒＦエキシマレーザー（波長２４８ｎｍ）およびＡｒＦエキシマレーザー（波長１９３ｎｍ）に代表される遠紫外線、シンクロトロン放射線に代表されるＸ線、電子線に代表される荷電粒子線等が用いられており、近年、これらの放射線に対応できる種々のレジストが検討されている。そのようなレジストのうち特に注目されているものに、放射線の照射（以下、「露光」という。）によって酸が生成し、この酸の触媒作用により現像液に対する溶解性が変化する反応が起こる、所謂、「化学増幅型レジスト」が知られている。
【０００４】
ところで、レジストを用いて実際に集積回路を製造する際には、通常、感放射線性成分、被膜形成性樹脂成分等のレジスト構成成分を溶剤に溶解してレジスト溶液を調製し、該レジスト溶液を加工に供される基板上に塗布してレジスト被膜を形成させたのち、該レジスト被膜に、所定のマスクを介して露光し、現像することにより、微細加工に適したパターンを形成させる。その際のパターン断面の形状（パターン断面形状）が微細加工の精度に重大な影響を与え、矩形の形状が好ましいとされている。従来の化学増幅型ネガ型レジストは、露光部で架橋反応を進行させることにより、現像液への溶解速度を低下させて、パターンを形成させるが、当該レジストの現像液に対する露光部と非露光部との間の溶解速度のコントラストが充分でないため、解像度が低く、またパターン断面の頭部の端部が角形にならず丸くなるという欠点がある。さらに露光部における現像液に対する溶解速度の低下も十分でなく、パターンが現像液により膨潤したり、蛇行したりする不都合もあった。
【０００５】
特開平１−２９３３３９号公報および特開平２−１５２７０号公報には、グリコールウリル樹脂等のアミノ樹脂を架橋剤とする化学増幅型ネガ型レジスト組成物が開示されているが、架橋剤の選択だけでは、０．２５μｍ以下の微細パターンを満足できるレベルで形成することが困難であった。
【０００６】
一方、特開平６−３０１２００号公報には、Ｎ−(アルコキシメチル)グリコールウリル化合物からなる架橋剤を使用した化学増幅型ネガ型レジスト組成物が開示されいるが、このレジスト組成物には、集積回路素子の製造に現像液として通常使用される２．３８重量％のテトラメチルアンモニウムハイドロオキサイド水溶液を適用できないという問題があった。
【０００７】
また、特開平５−３４９２２号公報には、部分水素添加フェノール樹脂と単核体比率を規定したグリコールウリル樹脂架橋剤とを含有する化学増幅型ネガ型レジスト組成物が提案されている。しかしながら、このレジスト組成物で０．２５μｍ以下の微細パターンを得ようとしても、満足できる性能を達成することが不可能であった。また、該レジスト組成物に使用される架橋剤中の単核体比率が高すぎると、レジストの感度が著しく増大する。このようなレジストは、露光量の変化に伴うパターンの寸法変化が大きくなる。この点は前記したような微細パターンの集積回路素子の製造プロセスの面では却って問題となる。
【０００８】
さらに近年、特に解像度を改善した化学増幅型ネガ型レジスト組成物として、アルカリ可溶性樹脂の分散度を規定した組成物が、特開平７−１２０９２４号公報、特開平７−３１１４６３号公報、特開平８−４４０６１号公報等に開示されている。しかしながら、これらのレジスト組成物も、通常のネガ型レジストの特性として重要な解像度、パターン断面形状および寸法忠実度の面で未だ満足できない。
【０００９】
【発明が解決しようとする課題】
本発明の課題は、通常濃度のアルカリ現像液を適用でき、かつ通常のライン・アンド・スペースパターンにおいて、高解像度で断面形状が矩形であるレジストパターンを形成することができ、感度、現像性、寸法忠実度等にも優れる化学増幅型ネガ型レジストとして好適なネガ型感放射線性樹脂組成物を提供することにある。
【００１０】
【課題を解決するための手段】
本発明によると、前記課題は、
（A）ヒドロキシスチレン単位の含有率が６５〜９０モル％であるヒドロキシスチレン／スチレン共重合体およびヒドロキシスチレン単位の含有率が６５〜９０モル％であるヒドロキシスチレン／α−メチルスチレン共重合体から選ばれる少なくとも１種の共重合体を含有するアルカリ可溶性樹脂、
（Ｂ）ヒドロキシル基含有オニウム塩化合物を含有する感放射線性酸発生剤、並びに
（C）Ｎ−(アルコキシメチル)グリコールウリル化合物を含有する架橋剤
を含有することを特徴とするネガ型感放射線性樹脂組成物により達成される。
【００１１】
【発明の実施の形態】
以下、本発明を詳細に説明する。
［（A）アルカリ可溶性樹脂］
本発明におけるアルカリ可溶性樹脂は、ヒドロキシスチレン単位の含有率が６５〜９０モル％であるヒドロキシスチレン／スチレン共重合体および同含有率が６５〜９０モル％であるヒドロキシスチレン／α−メチルスチレン共重合体（以下、これらの共重合体をまとめて「特定ヒドロキシスチレン共重合体」という。）から選ばれる少なくとも１種の共重合体を必須成分として含有する樹脂からなる。この特定ヒドロキシスチレン共重合体に含まれるヒドロキシスチレン単位の含有率は、好ましくは７０〜９０モル％、さらに好ましくは７０〜８５モル％である。この場合、ヒドロキシスチレン／スチレン共重合体およびヒドロキシスチレン／α−メチルスチレン共重合体中のヒドロキシスチレン単位の含有率が６５モル％未満では、アルカリ現像液に対する溶解速度が低下し、レジストとしての現像性、解像度等が損なわれ、一方９０モル％を超えると、パターン断面形状の劣化を来たす。
【００１２】
また、特定ヒドロキシスチレン共重合体は、ゲルパーミエーションクロマトグラフィーによるポリスチレン換算重量平均分子量（以下、「Ｍｗ」という。）が２，０００〜８，０００、好ましくは３，０００〜７０００であり、かつＭｗとゲルパーミエーションクロマトグラフィーによるポリスチレン換算数平均分子量（以下、「Ｍｎ」という。）との比（Ｍｗ／Ｍｎ）で定義される分散度が１．８以下、好ましくは１．３以下であることが望ましい。この場合、特定ヒドロキシスチレン共重合体のＭｗが２，０００未満では、組成物の製膜性、レジストとしての感度等が低下する傾向があり、一方８，０００を超えると、レジストとしての現像性、解像度等が低下する傾向があり、また分散度が１．８を超えると、レジストとしての解像度等が低下する傾向がある。
【００１３】
特定ヒドロキシスチレン共重合体におけるヒドロキシスチレンとしては、ｏ−ヒドロキシスチレン、ｍ−ヒドロキシスチレンあるいはｐ−ヒドロキシスチレンを挙げることができ、これらのヒドロキシスチレンは、１種単独でまたは２種以上を混合して使用することができる。
【００１４】
このような特定ヒドロキシスチレン共重合体の具体例としては、ｏ−ヒドロキシスチレン／スチレン共重合体、ｏ−ヒドロキシスチレン／α−メチルスチレン共重合体、ｍ−ヒドロキシスチレン／スチレン共重合体、ｍ−ヒドロキシスチレン／α−メチルスチレン共重合体、ｐ−ヒドロキシスチレン／スチレン共重合体、ｐ−ヒドロキシスチレン／α−メチルスチレン共重合体等を挙げることができる。これらの共重合体のうち、特にｐ−ヒドロキシスチレン／スチレン共重合体が好ましい。
本発明において、特定ヒドロキシスチレン共重合体は、１種単独でまたは２種以上を混合して使用することができる。
【００１５】
特定ヒドロキシスチレン共重合体の製造法としては、例えば、
（ｉ）ヒドロキシスチレンの水酸基を保護したモノマー、例えば、ブトキシカルボニルオキシスチレン、ブトキシスチレン、アセトキシスチレン、テトラヒドロピラニルオキシスチレン等を、スチレンおよび／またはα−メチルスチレンとともに、付加重合させたのち、酸触媒、塩基性触媒を作用させることにより、該保護基を加水分解により脱離させる方法、
（ii) ヒドロキシスチレンを、スチレンおよび／またはα−メチルスチレンとともに、付加重合させる方法
等を挙げることができるが、（ｉ）の方法が好ましい。
【００１６】
前記付加重合は、例えば、ラジカル重合、アニオン重合、カチオン重合、熱重合等の適宜の方法により実施することができるが、アニオン重合またはカチオン重合による方法が、得られる共重合体の分散度を小さくできる点で好ましい。また、（ｉ）の方法に使用される酸触媒としては、例えば、塩酸、硫酸等の無機酸を挙げることができ、塩基性触媒としては、例えば、トリアルキルアミン等の有機塩基、水酸化ナトリウム等の無機塩基を挙げることができる。
【００１７】
［（Ｂ）感放射線性酸発生剤］
本発明における（Ｂ）成分の感放射線性酸発生剤（以下、「酸発生剤」と略記する。）は、ヒドロキシル基含有オニウム塩化合物を含有するものである。
本発明に使用されるオニウム塩化合物としては、例えば、スルホニウム塩、ヨードニウム塩等を挙げることができる。
本発明における好ましいヒドロキシル基含有オニウム塩化合物としては、下記一般式（I）、（II）で表される化合物、
【００１８】
【化１】
0004161497.tif 000002
（I）
【００１９】
【化２】
0004161497.tif 000003
（II）
【００２０】
一般式（Ｉ）において、Ｒ1〜Ｒ3は同じでも異なっていてもよくヒドロキシル基、水素原子、ハロゲン原子、アルコキシル基、アルキル基、ハロゲン化アルキル基を示すが、少なくとも１つはヒドロキシル基であることが必須である。
一般式（ＩＩ）において、Ｒ4〜Ｒ5は同じでも異なっていてもよくヒドロキシル基、水素原子、ハロゲン原子、アルコキシル基、アルキル基、ハロゲン化アルキル基を示すが、少なくとも１つはヒドロキシル基であることが必須である。
Ｘ-はスルホネートアニオンを表し、例えばトリフルオロメタンスルホネート、ノナフルオロブタンスルホネート、トルエンスルホネート、カンファスルホネート等が挙げられる。
【００２１】
一般式（Ｉ）、（ＩＩ）の化合物の具体例としては、ジフェニル−４−ヒドロキシフェニルスルホニウムトリフルオロメタンスルホネート、ビス（４−フルオロフェニル）−４−ヒドロキシフェニルスルホニウムトリフルオロメタンスルホネート、ビス（４−メトキシフェニル）−４−ヒドロキシフェニルスルホニウムトリフルオロメタンスルホネート、ジフェニル−４−ヒドロキシフェニルスルホニウムノナフルオロブタンスルホネート、ジフェニル−４−ヒドロキシフェニルトルエンスルホネート、ジフェニル−４−ヒドロキシフェニルカンファースルホネート、ビス（４−ヒドロキシフェニル）−フェニルスルホニウムトリフルオロメタンスルホネート、トリ（４−ヒドロキシフェニル）スルホニウムトリフルオロメタンスルホネート、４−ヒドロキシフェニル−フェニルヨードニウムトリフルオロメタンスルホネート、ビス（４−ヒドロキシフェニル）スルホニウムトリフルオロメタンスルホネート等を挙げることができる。これらのヒドロキシフェニル基含有オニウム塩化合物のうち、特にスルホニウム化合物が好ましく、さらに好ましくはジフェニル−４−ヒドロキシフェニルスルホニウムトリフルオロメタンスルホネート、ビス（４−フルオロフェニル）−４−ヒドロキシフェニルスルホニウムトリフルオロメタンスルホネートが挙げられる。また、上記ヒドロキシフェニル基含有化合物は、１種単独でまたは２種以上を混合して使用することができる。
【００２２】
本発明におけるヒドロキシル基含有オニウム塩化合物の配合量は、（A）アルカリ可溶性樹脂１００重量部当たり、通常、０．１〜１０重量部、好ましくは０．５〜７重量部、さらに好ましくは１〜５重量部である。ヒドロキシル基含有オニウム塩の配合量が少なすぎると解像度が低下し、多すぎるとパターン断面形状が低下する。
【００２３】
本発明における酸発生剤は、場合により、他の酸発生剤をさらに含有することもできる。他の酸発生剤としては、例えば特開平７−３０６５３１号公報に記載されているハロゲン含有化合物、スルホン化合物、スルホン酸エステル化合物、キノンジアジド化合物等を挙げることができる。これらの他の酸発生剤は、１種単独でまたは２種以上を混合して使用することができる。
【００２４】
［（C）架橋剤］
本発明における架橋剤は、Ｎ−(アルコキシメチル)グリコールウリル化合物を含有してなり、酸、例えば露光により生じた酸の存在下で、（A）アルカリ可溶性樹脂を架橋しうる成分である。
前記Ｎ−(アルコキシメチル）グリコールウリル化合物としては、例えば、炭素原子数が１〜５のアルコキシル基を１個以上有する化合物を挙げることができ、好ましい化合物は、下記一般式（III）で表されるＮ，Ｎ，Ｎ，Ｎ−テトラ(アルコキシメチル)グリコールウリルである。
【００２５】
【化３】
0004161497.tif 000004
（III）
（式中、Ｒ6 、Ｒ7 、Ｒ8 およびＲ9は独立に炭素原子数１〜４のアルキル基を示す。）
【００２６】
Ｎ，Ｎ，Ｎ，Ｎ−テトラ(アルコキシメチル)グリコールウリルの具体例としては、Ｎ，Ｎ，Ｎ，Ｎ−テトラ（メトキシメチル）グリコールウリル、Ｎ，Ｎ，Ｎ，Ｎ−テトラ（エトキシメチル）グリコールウリル、Ｎ，Ｎ，Ｎ，Ｎ−テトラ（ｎ−プロポキシメチル）グリコールウリル、Ｎ，Ｎ，Ｎ，Ｎ−テトラ（ｉ−プロポキシメチル）グリコールウリル、Ｎ，Ｎ，Ｎ，Ｎ−テトラ（ｎ−ブトキシメチル）グリコールウリル、Ｎ，Ｎ，Ｎ，Ｎ−テトラ（ｔ−ブトキシメチル）グリコールウリル等を挙げることができ、これらのＮ，Ｎ，Ｎ，Ｎ−テトラ（アルコキシメチル)グリコールウリルのうち、特にＮ，Ｎ，Ｎ，Ｎ−テトラ（メトキシメチル）グリコールウリルが好ましい。前記Ｎ，Ｎ，Ｎ，Ｎ−テトラ(アルコキシメチル)グリコールウリルは、１種単独でまたは２種以上を混合して使用することができる。
【００２７】
本発明における架橋剤の配合量は、（A）アルカリ可溶性樹脂１００重量部当たり、通常、２〜３０重量部、好ましくは３〜２０重量部、さらに好ましくは４〜１０重量部である。この場合、架橋剤の配合量が少なすぎると架橋反応を十分進行させることが困難となり、レジストとして、残膜率が低下したり、パターンの膨潤や蛇行を来たしやすくなり、また多すぎるとレジストとしての解像度が低下、パターンのラフネス増加の傾向がある。
【００２８】
［その他の成分］
<酸拡散制御剤>
本発明においては、露光により酸発生剤から生じた酸のレジスト被膜中における拡散現象を制御し、未露光領域での好ましくない化学反応を制御する作用等を有する酸拡散制御剤を配合することがより好ましい。この様な酸拡散制御剤を使用することにより、ネガ型感放射線性樹脂組成物の貯蔵安定性が向上し、またレジストとして、解像性が向上するとともに、露光後の引き置き時間（ＰＥＤ）の変動によるレジストパターンの線幅変化を抑えることができ、プロセス安定性に極めて優れたものとなる。このような酸拡散制御剤としては、窒素原子含有塩基性化合物あるいは塩基性スルホニウム化合物、塩基性ヨードニウム化合物の様な放射分解性塩基化合物が挙げられる。
【００２９】
窒素原子含有塩基性化合物としては、具体的には、２−フェニルピリジン、３−フェニルピリジン、４−フェニルピリジン、２−ベンジルピリジン、ニコチン酸アミド等のピリジンまたはその誘導体類；Ｎ−メチルアニリン、Ｎ，Ｎ−ジメチルアニリン、４，４’−ジアミノジフェニルメタン等のアミノ芳香族化合物またはその誘導体類；トリメチルアミン、トリエチルアミン、トリ−ｎ−プロピルアミン、トリ−ｉ−プロピルアミン、トリ−ｎ−ブチルアミン、トリ−ｔ−ブチルアミン、トリ−ｎ−ヘキシルアミン、トリ−ｎ−オクチルアミン等のアルキルアミン類、特に第三級アミン等を挙げることができる。前記酸拡散制御剤は、１種単独でまたは２種以上を混合して使用することができる。
【００３０】
放射分解性塩基化合物としては、下記一般式（IV）及び一般式（V）で表される化合物があげられる。
【００３１】
【化４】
0004161497.tif 000005
（IV）
【００３２】
【化５】
0004161497.tif 000006
（Ｖ）
【００３３】
一般式(IV)において、Ｒ10〜Ｒ12は同じでも異なってもよく水素原子、アルキル基、アルコキシル基、ヒドロキシル基、ハロゲン原子を示す。一般式(V)において、Ｒ13〜Ｒ14は同じでも異なってもよく水素原子、アルキル基、アルコキシル基、ハロゲン原子を示す。Ｘ'-は水酸基、サリチレート、ＲＣＯＯ-（Ｒ＝Ｃ1〜Ｃ10アルキル、アリール基またはアルカリール基）を示す。
一般式（IV）の化合物および一般式(V)の化合物の例は、具体的には、トリフェニルスルホニウムハイドロオキサイド、トリフェニルスルホニウムサリチレート、ジフェニル−４−ヒドロキシフェニルスルホニウムサリチレート、ビス（４−ｔ−ブチルフェニル）ヨードニウムサリチレート等を挙げることができる。
【００３４】
本発明における酸拡散制御剤の配合量は、（A）アルカリ可溶性樹脂１００重量部当たり、通常、０．００１〜１０重量部、好ましくは０．００５〜５重量部、さらに好ましくは０．０１〜３重量部である。この場合、酸拡散制御剤の配合量が少なすぎるとプロセス条件によっては、レジストとしてのパターン断面形状、寸法忠実度等が劣化する傾向があり、さらに、露光から露光後の焼成（以下、「露光後ベーク」という。）までの引き置き時間（Post Exposure Time Delay) が長くなると、パターン上層部においてパターン断面形状が劣化する傾向がある。一方塩基性化合物の配合量が多すぎるとレジストとしての感度、未露光部の現像性等が低下する傾向がある。
【００３５】
<添加剤>
さらに、本発明のネガ型感放射線性樹脂組成物には、溶解制御剤、溶解促進剤、増感剤、界面活性剤等の各種添加剤を配合することができる。
前記溶解制御剤は、（A）アルカリ可溶性樹脂のアルカリ現像液に対する溶解性が高すぎる場合に、その溶解性を制御し、アルカリ現像時の該樹脂の溶解速度を適度に減少させる作用を有する成分である。このような溶解制御剤としては、レジスト被膜の焼成、露光、現像等の工程において化学変化しないものが好ましい。
前記溶解制御剤としては、例えば、ナフタレン、フェナントレン、アントラセン、アセナフテン等の芳香族炭化水素類；アセトフェノン、ベンゾフェノン、フェニルナフチルケトン等のケトン類；メチルフェニルスルホン、ジフェニルスルホン、ジナフチルスルホン等のスルホン類等を挙げることができる。これらの溶解制御剤は、１種単独でまたは２種以上を混合して使用することができる。
溶解制御剤の配合量は、使用される（A）アルカリ可溶性樹脂の種類に応じて適宜調節されるが、（A）アルカリ可溶性樹脂１００重量部当たり、通常、５０重量部以下、好ましくは３０重量部以下である。
【００３６】
前記溶解促進剤は、（A）アルカリ可溶性樹脂のアルカリ現像液に対する溶解性が低すぎる場合に、その溶解性を高めて、アルカリ現像時の該樹脂の溶解速度を適度に増大させる作用を有する成分である。このような溶解促進剤としては、レジスト被膜の焼成、露光、現像等の工程において化学変化しないものが好ましい。
前記溶解促進剤としては、例えば、ベンゼン環数が２〜６個程度の低分子量のフェノール性化合物を挙げることができ、具体的には、例えば、ビスフェノール類、トリス（ヒドロキシフェニル）メタン等を挙げることができる。これらの溶解促進剤は、１種単独でまたは２種以上を混合して使用することができる。
溶解促進剤の配合量は、使用される（A）アルカリ可溶性樹脂の種類に応じて適宜調節されるが、（A）アルカリ可溶性樹脂１００重量部当たり、通常、５０重量部以下、好ましくは３０重量部以下である。
【００３７】
前記増感剤は、露光された放射線のエネルギーを吸収して、そのエネルギーを酸発生剤に伝達し、それにより酸の生成量を増加する作用を有し、レジストの見掛けの感度を向上させる成分である。
このような増感剤としては、例えば、ベンゾフェノン類、ビアセチル類、ピレン類、フェノチアジン類、エオシン、ローズベンガラ等を挙げることができる。これらの増感剤は、１種単独でまたは２種以上を混合して使用することができる。
増感剤の配合量は、（A）アルカリ可溶性樹脂１００重量部当たり、通常、５０重量部以下、好ましくは３０重量部以下である。
前記界面活性剤は、本発明のネガ型感放射線性樹脂組成物の塗布性やストリエーション、レジストとしての現像性等を改良する作用を有する成分である。
【００３８】
このような界面活性剤としては、アニオン系、カチオン系、ノニオン系あるいは両性のいずれでも使用することができるが、好ましい界面活性剤はノニオン系界面活性剤である。ノニオン系界面活性剤の例としては、ポリオキシエチレン高級アルキルエーテル類、ポリオキシエチレン高級アルキルフェニルエーテル類委、ポリエチレングリコールの高級脂肪酸ジエステル類等の他、以下商品名で、エフトップ（トーケムプロダクツ社製）、メガファック（大日本インキ化学工業社製）、フロラード（住友スリーエム社製）、アサヒガード、サーフロン（以上、旭硝子社製）、ペポール（東邦化学工業社製）、ＫＰ（信越化学工業社製）、ポリフロー（共栄社油脂化学工業社製）等の各シリーズを挙げることができる。
界面活性剤の配合量は、（A）アルカリ可溶性樹脂１００重量部当たり、界面活性剤の有効成分として、通常、２重量部以下である。
【００３９】
また、染料あるいは顔料を配合することにより、露光部の潜像を可視化させて、露光時のハレーションの影響を緩和でき、接着助剤を配合することにより、基板との接着性を改善することができる。
【００４０】
<溶剤>
本発明のネガ型感放射線性樹脂組成物は、その使用に際して、固形分濃度が、通常、５〜５０重量％となるように溶剤に溶解したのち、例えば孔径０．２μｍ程度のフィルターでろ過することによって、レジスト溶液として調製される。
前記レジスト溶液の調製に使用される溶剤としては、例えば、エチレングリコールモノメチルエーテルアセテート、エチレングリコールモノエチルエーテルアセテート、エチレングリコールモノプロピルエーテルアセテート、エチレングリコールモノブチルエーテルアセテート等のエチレングリコールモノアルキルエーテルアセテート類；プロピレングリコールモノメチルエーテルアセテート、プロピレングリコールモノエチルエーテルアセテート、プロピレングリコールモノプロピルエーテルアセテート、プロピレングリコールモノブチルエーテルアセテート等のプロピレングリコールモノアルキルエーテルアセテート類；乳酸メチル、乳酸エチル、乳酸プロピル、乳酸ブチル、乳酸アミル等の乳酸エステル類；酢酸メチル、酢酸エチル、酢酸プロピル、酢酸ブチル、酢酸アミル、酢酸ヘキシル、プロピオン酸メチル、プロピオン酸エチル等の脂肪族カルボン酸エステル類；３−メトキシプロピオン酸メチル、３−メトキシプロピオン酸エチル、３−エトキシプロピオン酸メチル、３−エトキシプロピオン酸エチル、３−メトキシ−２−メチルプロピオン酸メチル、３−メトキシブチルアセテート、３−メチル−３−メトキシブチルアセテート、３−メトキシ−３−メチルプロピオン酸ブチル、３−メトキシ−３−メチル酪酸ブチル、アセト酢酸メチル、ピルビン酸メチル、ピルビン酸エチル等の他のエステル類；トルエン、キシレン等の芳香族炭化水素類；２−ヘプタノン、３−ヘプタノン、４−ヘプタノン、シクロヘキサノン等のケトン類；Ｎ，Ｎ−ジメチルホルムアミド、Ｎ−メチルアセトアミド、Ｎ，Ｎ−ジメチルアセトアミド、Ｎ−メチルピロリドン等のアミド類；γ−ラクトン等のラクトン類等を挙げることができる。これらの溶剤は、１種単独でまたは２種以上を混合して使用することができる。
【００４１】
［レジトパターンの形成］
本発明のネガ型感放射線性樹脂組成物からレジストパターンを形成する際には、前記レジスト溶液を、回転塗布、流延塗布、ロール塗布等の適宜の塗布手段によって、例えば、シリコンウエハー、アルミニウムで被覆されたウエハー等の基板上に塗布することにより、レジスト被膜を形成したのち、所定のマスクパターンを介して該レジスト被膜に露光する。
【００４２】
その際に使用することのできる放射線としては、酸発生剤の種類に応じて、例えば、ｉ線等の紫外線、ＫｒＦエキシマレーザー（波長２４８ｎｍ）およびＡｒＦエキシマレーザー（波長１９３ｎｍ）等の遠紫外線、シンクロトロン放射線等のＸ線、電子線等の荷電粒子線の如き放射線を挙げることができ、これらのうち遠紫外線が好適に使用される。また、露光量等の露光条件は、ネガ型感放射線性樹脂組成物の配合組成等に応じて、適宜選定される。本発明においては、露光部における架橋反応をより効率的に進行させるために、露光後ベークを行うことが好ましい。その加熱条件は、ネガ型感放射線樹脂組成物の配合組成等により変わるが、通常、３０〜２００℃、好ましくは５０〜１５０℃である。
次いで、露光されたレジスト被膜をアルカリ現像液で現像することにより、所定のレジストパターンを形成する。
【００４３】
前記アルカリ現像液としては、例えば、モノ−、ジ−あるいはトリ−アルキルアミン類、モノ−、ジ−あるいはトリ−アルカノールアミン類、複素環式アミン類、テトラメチルアンモニウムヒドロキシド、コリン等のアルカリ性化合物の少なくとも１種を、通常、１〜１０重量％、好ましくは１〜５重量％の濃度となるように溶解したアルカリ性水溶液が使用される。
また、前記アルカリ現像液には、メタノール、エタノール等のアルコール類や界面活性剤を適量添加することもできる。
なお、このようなアルカリ性水溶液からなる現像液を用いた場合は、一般に、現像後、水で洗浄する。
【００４４】
【実施例】
以下、実施例を挙げて、本発明の実施の形態をさらに具体的に説明する。但し、本発明は、これらの実施例に何ら制約されるものではない。
実施例および比較例中の各測定および評価は、下記の方法により実施した。
<Ｍｗおよび分散度>
東ソー（株）製高速ＧＰＣ装置ＨＬＣ−８１２０に、東ソー（株）製ＧＰＣカラム（Ｇ２０００ＨXL：２本、Ｇ３０００ＨXL：１本、Ｇ４０００ＨXL：１本）を用い、流量１．０ミリリットル／分、溶出溶媒テトラヒドロフラン、カラム温度４０℃の分析条件で、単分散ポリスチレンを標準とするゲルパーミエーションクロマトグラフ法により測定した。
<感度>
設計寸法０．１８μｍのライン・アンド・スペースパターン（１Ｌ１Ｓ）を１対１の線幅に形成する露光量を最適露光量とし、この最適露光量により感度を評価した。
【００４５】
<解像度>
最適露光量で露光したときに解像される最小のレジストパターンの寸法を測定して、解像度とした。
<フォーカス余裕度（ＤＯＦ）>
設計寸法が０．１８μｍのラインパターン（１Ｌ１Ｓ）について、各々の最適露光量において焦点深度を振り、パターン線幅が設計寸法±１５％の範囲に入る焦点深度の広さを各々パターンのＤＯＦとした。
ＤＯＦが広いレジストほどプロセスマージンが高くなり、実デバイス製造時の歩留まりが高くなる為好ましい。
【００４６】
<現像性>
シリコンウエハー上に形成した線幅０．１８μｍの１Ｌ１Ｓの方形状断面を、走査型電子顕微鏡を用いて観察し、下記基準で評価した。
○：  パターン間に現像残りが認められない。
△：  パターン間に一部現像残りが認められる。
×：  パターン間の現像残りが多い。
<パターン断面形状>
シリコンウエハー上に形成した線幅０．１８μｍの１Ｌ１Ｓの方形状断面の下辺の寸法Ｌａと上辺の寸法Ｌｂとを、走査型電子顕微鏡を用いて測定して、
０．８５≦Ｌｂ／Ｌａ≦１
を満足し、かつパターン上層部が丸くないパターン断面形状を“矩形”であるとして、下記基準で評価した。
○：  パターン断面形状が矩形。
△：  パターンの頭部が丸く、一部に膨潤が認められる。
×：  パターンが著しく膨潤し、蛇行しているか、またはパターンが形成できない。
【００４７】
［酸発生剤の合成］
合成例１
ジフェニル−４−ヒドロキシフェニルスルホニウムトリフルオロメタンスルホネートの合成
１０％五酸化リンのメタンスルホン酸溶液８０ｇに冷却下、ジフェニルスルホキシド３０ｇ、アニソール２０ｇを加え、窒素下室温で１２時間攪拌後、冷水２００ｇを加えた。反応液にアンモニア水を滴下し、ジエチルエーテルで洗浄後、攪拌下、３７.５％のトリフルオロメタンスルホン酸カリウム水溶液８０ｇを滴下し、さらに冷却下６時間攪拌した。析出物を水、ジエチルエーテルで洗浄後、減圧乾燥させジフェニル−４−メトキシフェニルスルホニウムトリフルオロメタンスルホネート３６ｇを得た。
ジフェニル−４−メトキシフェニルスルホニウムトリフルオロメタンスルホネート２０ｇの塩化メチレン溶液に、室温攪拌下、１Ｍの三臭化ホウ素−塩化メチレン溶液９０ｍｌをゆっくり滴下し室温で２時間攪拌した。反応液にメタノール、蒸留水をゆっくり加え減圧乾燥し白色結晶化物を得た。白色結晶化物をメタノールに溶解後、陰イオン交換樹脂(Ｃｌ-型)によりイオン交換を行い、減圧乾燥しジフェニル−４−ヒドロキシフェニルスルホニウムクロライド１１.５ｇを得た。
ジフェニル−４−ヒドロキシフェニルスルホニウムクロライド１１.５ｇの水溶液に室温攪拌下、３７.５％トリフルオロメタンスルホン酸カリウム水溶液２２ｇを滴下し、白色沈殿物を得た。白色沈殿物を濾過後、不純物を蒸留水で数回洗浄し減圧乾燥を行い、目的物であるジフェニル−４−ヒドロキシフェニルスルホニウムトリフルオロメタンスルホネート１０.７ｇを得た。
【００４８】
合成例２
ジフェニル−４−ヒドロキシフェニルスルホニウムトルエンスルホネートの合成合成例１と同様にジフェニル−４−ヒドロキシフェニルスルホニウムクロライドを得た後、ジフェニル−４−ヒドロキシフェニルスルホニウムクロライド１１.５ｇの水溶液に室温攪拌下、３７.５％ｐ−トルエンスルホン酸ナトリウム水溶液２２ｇを滴下し、白色沈殿物を得た。白色沈殿物を濾過後、不純物を蒸留水で数回洗浄し減圧乾燥を行い、目的物であるジフェニル−４−ヒドロキシフェニルスルホニウム−ｐ−トルエンスルホネート１０.５ｇを得た。
【００４９】
実施例１〜９および比較例１〜３
表１に示すアルカリ可溶性樹脂、酸発生剤、架橋剤、酸拡散制御剤および溶剤を混合し、孔径０．２μｍのフィルターで精密ろ過して異物を除去して、レジスト溶液を調製した。
得られた各レジスト溶液を、直径８インチのシリコンウエハー上に回転塗布したのち、９０℃で焼成して、膜厚０．６μｍのレジスト被膜を形成し、該レジスト被膜に、マスクパターンを介してＫｒＦエキシマレーザー（波長２４８μｍ）で露光したのち、１１０℃で１分間露光後ベークを行った。次いで、２．３８重量％のテトラメチルアンモニウムヒドロキシド水溶液を用い、パドル法により、２３℃で６０秒間現像を行ったのち、水で３０秒間洗浄し、乾燥して、ネガ型のレジストパターンを形成した。
得られた各レジストパターンの評価結果を、表２に示す。
【００５０】
表中の各成分は、次のとおりであり、＊を付した化合物は本発明の条件を満たさないものである。
<アルカリ可溶性樹脂>
（Ａ−１）：ｐ−ヒドロキシスチレン／スチレン共重合体（共重合モル比=80/20、Mw 3200、Mw/Mn=1.15）
（Ａ−２）：ｐ−ヒドロキシスチレン／スチレン共重合体（共重合モル比=85/15、Mw 4800、Mw/Mn=1.15）
（Ａ−３）：ｐ−ヒドロキシスチレン／スチレン共重合体（共重合モル比=80/20、Mw 5500、Mw/Mn=1.65）
（Ａ−４）：ｐ−ヒドロキシスチレン／α−メチルスチレン共重合体（共重合モル比=80/20、Mw 3100、Mw/Mn=1.15）
<酸発生剤>
（Ｂ―１）：ジフェニル−４−ヒドロキシフェニルスルホニウムトリフルオロメタンスルホネート
（Ｂ−２）：ジフェニル−４−ヒドロキシフェニルスルホニウムトルエンスルホネート
（Ｂ−３）*：トリフェニルスルホニウムトリフルオロメタンスルホネート
<架橋剤>
（Ｃ−１）：Ｎ，Ｎ，Ｎ，Ｎ−テトラ（メトキシメチル）グリコールウリル
<酸拡散制御剤>
（Ｄ−１）：トリ−ｎ−オクチルアミン
（Ｄ−２）：トリフェニルスルホニウムサリチレート
（Ｄ−３）：ジフェニル−４−ヒドロキシフェニルスルホニウムサリチレート
<溶剤>
（Ｅ−１）：乳酸エチル（２−ヒドロキシプロピオン酸エチル）
（Ｅ−２）：３−エトキシプロピオン酸エチル、
（Ｅ−３）：プロピレングリコールモノメチルエーテルアセテート
【００５１】
【表１】
0004161497.tif 000007
【００５２】
【表２】
0004161497.tif 000008
（注）＊  現像液への溶解速度が不十分であった。
【００５３】
【発明の効果】
本発明のネガ型感放射線性樹脂組成物は、化学増幅型ネガ型レジストとして、通常濃度のアルカリ現像液に適用でき、かつ通常のライン・アンド・スペースパターンにおいて、高解像度で矩形のレジストパターンを形成することができ、感度、現像性、寸法忠実度等にも優れるとともに、解像度およびパターン断面形状が優れており、しかもエキシマレーザー等の遠紫外線、シンクロトロン放射線等のＸ線、電子線等の荷電粒子線の如き遠紫外線以下の短波長放射線のいずれに対しても対応できるものであり、今後さらに微細化が進行するとみられる半導体デバイスの製造に極めて好適に使用することができる。